(57)【要約】【課題】より涼しさを感じられる涼感生地及び布製品を提供する。【解決手段】涼感生地１０は、表生地１１と裏生地１２とが接着剤層１３を介して貼り合わされており、裏生地１２が赤外線反射材及び熱伝導性向上材の少なくとも一方を備える機能性糸から構成される生地である。【選択図】図１
2020152039.tif 000002
【特許請求の範囲】
【請求項１】
表生地と裏生地とが接着剤層を介して貼り合わされている涼感生地であって、
前記裏生地が赤外線反射材及び熱伝導性向上材の少なくとも一方を備える機能性糸から構成される生地である、
ことを特徴とする涼感生地。
【請求項２】
前記表生地がデニム生地である、
ことを特徴とする請求項１に記載の涼感生地。
【請求項３】
前記裏生地が前記機能性糸から構成される編布である、
ことを特徴とする請求項１又は２に記載の涼感生地。
【請求項４】
サーモラボ法におけるΔＴ＝２０℃の条件で測定した接触冷温感が０．４Ｗ／ｃｍ２以上である、
ことを特徴とする請求項１乃至３のいずれか一項に記載の涼感生地。
【請求項５】
サーモラボ法におけるΔＴ＝１０℃の条件で測定した接触冷温感が０．２Ｗ／ｃｍ２以上である、
ことを特徴とする請求項１乃至３のいずれか一項に記載の涼感生地。
【請求項６】
請求項１乃至５のいずれか一項に記載の涼感生地から構成される、
ことを特徴とする布製品。
【発明の詳細な説明】
【技術分野】
【０００１】
本発明は、涼感生地及び布製品に関する。
【背景技術】
【０００２】
夏季など気温が高い時期に着用される衣服等においては、着用時に涼しさを感じられる効果（以下、涼感効果とも記す）を発揮する生地の利用が進んでいる（例えば、特許文献１〜５）。
【０００３】
特許文献１には、中空状の合成樹脂製フィラメントを含む機能性糸を用いた織布が開示されている。また、特許文献２には、表面に相転移材料を封入したマイクロカプセルが固着した不織布が開示されている。また、特許文献３には、吸水繊維により形成された生地に、接触冷感剤が添加されたものが開示されている。また、特許文献４には、熱可塑性エラストマーを含有する繊維が用いられた生地が開示されている。また、特許文献５には、親水性繊維からなるスパン糸、抗菌性を有するフィラメント糸、及び、熱伝導性の高いフィラメント糸から少なくとも二種以上を用いた複合撚糸から構成される生地が開示されている。
【先行技術文献】
【特許文献】
【０００４】
【特許文献１】特開２０１８−７６６１６号公報
【特許文献２】特開２０１６−２１１１０３号公報
【特許文献３】特開２０１４−１６９５１９号公報
【特許文献４】特開２００４−２７００７５号公報
【特許文献５】特開２００３−２９３２４４号公報
【発明の概要】
【発明が解決しようとする課題】
【０００５】
これまで提供されてきた生地においても、着用時に涼しさを感じさせるものの、より涼しさを感じられる生地のニーズが高まっている。
【０００６】
本発明は、上記事項に鑑みてなされたものであり、その目的とするところは、より涼しさを感じられる涼感生地及び布製品を提供することにある。
【課題を解決するための手段】
【０００７】
本発明の第１の観点に係る涼感生地は、
表生地と裏生地とが接着剤層を介して貼り合わされている涼感生地であって、
前記裏生地が赤外線反射材及び熱伝導性向上材の少なくとも一方を備える機能性糸から構成される生地である、
ことを特徴とする。
【０００８】
また、前記表生地がデニム生地であってもよい。
【０００９】
また、前記裏生地が前記機能性糸から構成される編布であってもよい。
【００１０】
また、サーモラボ法におけるΔＴ＝２０℃の条件で測定した接触冷温感が０．４Ｗ／ｃｍ２以上であることが好ましい。
【００１１】
また、サーモラボ法におけるΔＴ＝１０℃の条件で測定した接触冷温感が０．２Ｗ／ｃｍ２以上であることが好ましい。
【００１２】
本発明の第２の観点に係る布製品は、
本発明の第１の観点に係る涼感生地から構成される、
ことを特徴とする。
【発明の効果】
【００１３】
本発明によれば、より涼しさを感じられる涼感生地及び布製品を提供できる。
【図面の簡単な説明】
【００１４】
【図１】涼感生地の構造を示す断面図である。
【図２】実施例における遮熱温度の検証実験で使用した装置の図である。
【発明を実施するための形態】
【００１５】
本実施の形態に係る涼感生地１０は、図１に示すように、表生地１１と裏生地１２とが接着剤層１３を介して貼り合わされた構造をしている。涼感生地１０から衣服等の布製品が製造された際、表生地１１は布製品の表地として機能し、一方、裏生地１２は布製品の裏地となる。涼感生地１０から作製される衣服を着用した人の肌に裏生地１２が直接或いは間接的に接し、着用している人に涼しさを感じさせる。更に、裏生地１２を構成する機能性糸に含まれている赤外線反射材により、遮熱効果も有する。
【００１６】
表生地１１は、主として、普通糸から構成される生地であり、織布、編布などどのような生地であってもよい。普通糸は、どのような素材から構成されていてもよく、例えば、綿、毛、麻、及び、絹からなる群から選ばれる１種以上の天然繊維から構成されていてもよい。涼感生地１０の表生地１１が天然繊維の糸で構成されている場合、外見上、既存の天然繊維で構成される生地と同様の外観や質感を有しながらも、涼感を生じさせる機能が付与される。
【００１７】
裏生地１２は、機能性糸から構成されており、機能性糸は、赤外線反射材及び熱伝導向上材の少なくとも一方を含有し、双方を含有していることが好ましい。以下では、機能性糸が赤外線反射材及び熱伝導向上材の双方を含有している例について説明する。機能性糸は、ナイロン、ポリエステル、ポリウレタンからなる群から選ばれる少なくとも１種以上の合成樹脂材料と、赤外線反射材と、熱伝導性向上材とから構成されている。
【００１８】
機能性糸を構成するナイロンやポリエステルは、それ自身にほとんど吸水性、吸湿性がないため、涼感生地１０は速乾性を有することになる。涼感生地１０の速乾性が高いことによって、蒸れにくく、更なる涼感効果の向上につながる。
【００１９】
熱伝導性向上材は、肌が裏生地１２に触れたときに涼感を生じさせる機能を果たす。熱伝導性向上材は、例えば、ヒスイ輝石、エジリン輝石、コスモクロア輝石、ダイヤモンド、窒化ケイ素、窒化アルミニウム、炭化ケイ素、酸化ベリリウム、及び、酸化アルミニウムからなる群から選ばれる少なくとも１種以上の粉末を含有するものを好適に使用することができる。
【００２０】
赤外線反射材は、裏生地１２の一方の面から他方の面への温度上昇を抑える機能を発揮する。赤外線反射材として、例えば、白色顔料の粉末を含有するものを使用することができる。白色顔料としては、例えば、金属酸化物、鉱物、及び、無機物からなる群から選択される少なくとも１種以上の粉末が挙げられる。金属酸化物としては、酸化チタン、酸化亜鉛などが挙げられる。鉱物としては、白色雲母などが挙げられる。無機物としては、炭酸カルシウム、硫酸バリウムなどが挙げられる。
【００２１】
熱伝導性向上材、及び、赤外線反射材は、いずれも微粒子状である。熱伝導性向上材、及び、赤外線反射材の粒径は小さいほど機能性糸に含有させやすく好ましく、例えば、３００〜５００ｎｍであることが好ましい。熱伝導性向上材、及び、赤外線反射材は、機能性糸を製造する際に、機能性糸の原料となる樹脂素材に練り混まれることにより、機能性糸に含有される。
【００２２】
なお、機能性糸に含有される熱伝導性向上材、及び、赤外線反射材の量が多いほど、涼感効果を発揮する一方、これらの含有量が多すぎると、機能性糸の物理的強度の低下や、断面形状の不均一化を招くことになる。このため、機能性糸に占める熱伝導性向上材、及び、赤外線反射材の総含有量は、４〜７体積％、好ましくは５〜６体積％であることが好ましい。また、熱伝導性向上材と赤外線反射材の配合比については、１：１を基準にすればよく、いずれの機能を大きく持たせるかにより、例えば、２：８〜８：２の範囲で任意に設定され得る。
【００２３】
裏生地１２は、機能性糸から構成されていれば織布、編布いずれでもよい。裏生地１２が織布である場合、織布を構成する経糸及び緯糸の一方、又は、両方が機能性糸で織られていればよいが、涼感効果を高めるべく、経糸及び緯糸の両方が機能性糸で織られていることが好ましい。また、裏生地１２が編布である場合、編み方は平編み、ゴム編み、パール編みなど、種々の編み方でよい。
【００２４】
涼感生地１０は、後述の実施例に挙げられるように、サーモラボ法によるΔＴ＝１０℃での試験条件で測定される接触冷温感が０．４Ｗ／ｃｍ２以上、ΔＴ＝１０℃での試験条件で測定される接触冷温感が０．２Ｗ／ｃｍ２以上であり、優れた涼感効果を奏する。
【００２５】
涼感生地は、様々な生地として利用され、種々の布製品の製作に利用され得る。涼感生地から構成される布製品としては、シャツやズボンなどの被服として、人が着用する布製品、特に、直に人の肌が触れる布製品であると、涼感生地の涼感効果を実感できるため好ましい。
【００２６】
また、表生地１１は、ジーンズ等に用いられるデニム生地であってもよい。一般的に、デニム生地は、厚みがあり丈夫な構造とされるものゆえ、夏場に着用すると暑く感じる。このため、夏場にデニム生地で作製された衣服の着用を控える者も多い。しかし、本実施の形態に係る涼感生地は機能性糸から構成される裏生地を備えているため、デニム生地本来の外観、質感、風合いを保ちつつ、涼やかである。このため、夏場にもジーンズ等、デニム生地の衣服を着用したい人にとって非常に有用である。
【００２７】
なお、デニム生地は一般的に厚みがあるので、表生地１１がデニム生地である場合、表生地１１と裏生地１２を貼り合わせた場合、ごわつきやすくなりやすい。このため、裏生地１２は薄く、軟らかい生地であることが好ましく、平編みで編まれた天竺ニット等の編布であることが好ましい。
【００２８】
また、裏生地１２が天竺ニット等の編布である場合、非常に伸縮性に優れるので、表生地１１の伸縮に追従可能である。例えば、表生地１１が朱子織り又は綾織りで織られた織布から構成されていれば、より伸縮性に優れた涼感生地１０が得られ、このような涼感生地から作製された衣服を着用すると身体の動きに追従し、動きやすく快適である。更に、表生地１１が織布であり、織布の経糸及び緯糸の一方又は両方がポリウレタン等の伸縮性の高い合成樹脂素材から構成されていると、涼感生地１０の伸縮性もより高まる。
【００２９】
なお、表生地１１が機能性糸から構成されていてもよい。表生地１１が機能性糸から構成されていると、更なる涼感効果を生じさせる涼感生地１０になり得る。例えば、表生地１１として、経糸に綿等の普通糸、緯糸に機能性糸を用いて織られた織布が上げられる。更には、表生地１１が赤外線反射材を含有する機能性糸から構成され、裏生地１２が熱伝導向上材を含有する機能性糸から構成されるなど、表生地１１と裏生地１２とで、赤外線反射材及び熱伝導向上材が使い分けられていてもよい。
【００３０】
上述した涼感生地１０は、表生地１１と裏生地１２とを接着剤で貼り合わせ、一体化させることで得られる。用いる接着剤は、例えば、ウレタン系接着剤、オレフィン系接着剤、シリコーン系接着剤、酢酸ビニル系接着剤など、種々の接着剤が挙げられ、表生地１１と裏生地１２とを接着可能であれば特に制限されない。
【００３１】
接着剤層１３は、涼感生地１０の全面状に形成されてもよいし、パターン状に形成されていてもよい。パターン状の形態としては、特に限定されないが、点状、線状、格子状などが挙げられ、何れも全体に均一に配置されていることが好ましい。また、接着剤層１３の厚みは、涼感生地１０のごわつきを抑えるべく、薄いほど好ましい。
【００３２】
また、表生地１１と裏生地１２との貼り合わせは、どのような方法で行ってもよく、例えば、一方の生地の全面状に或いはパターン状に接着剤を塗布し、他方の生地を重ね合わせ、ローラーを使って圧着させるなど、どのような方法で貼り合わせてもよい。
【実施例】
【００３３】
製作した涼感生地の接触冷温感、遮熱性、放熱性、吸水性、拡散性残留水分率、紫外線遮蔽率について検証した。検証に用いた涼感生地は、表生地としてデニム生地、裏生地として天竺ニットを用い、表生地と裏生地とを接着剤で貼り合わせて得られた生地を用いた。
【００３４】
表生地は、経糸及び緯糸に通常の綿製の糸を使用し、朱子織りにて作製されたデニム生地である。また、裏生地は、ナイロンに酸化チタン、ヒスイ輝石の微粒子が練り込まれた機能性糸を用い、平編みで編まれた天竺ニットを用いた。酸化チタン、ヒスイ輝石は、いずれも平均粒径が４００ｎｍであり、ナイロンに５体積％の割合で練り込まれている。また、酸化チタンとヒスイ輝石の配合比は１：１とした。
【００３５】
そして、表生地と裏生地とを接着剤（亜太製、商品番号８５８、メチルエチルケトン及び架橋剤を混ぜ合わせて使用）を用いて貼り合わせ、涼感生地を得た。
【００３６】
また、比較例として対比生地１、２を用意した。対比生地１は、上記の涼感生地の表生地であるデニム生地である。また、対比生地２は、上記の涼感生地の裏生地である機能性糸から編まれた天竺ニットである。
【００３７】
（接触冷温感の検証実験）
接触冷温感（熱流量ピーク値（ｑｍａｘ））は、精密迅速熱物性測定装置（サーモラボＩＩ（製品名、カトーテック株式会社製））を用いたサーモラボ法（試験条件：ΔＴ＝１０℃、ΔＴ＝２０℃）に基づいて測定した。具体的には、室温の＋１０℃（ΔＴ＝１０℃）または＋２０℃（ΔＴ＝２０℃）に加熱した装置の測定部を室温の試料に接触させ、試料の熱吸収速度を測定することにより求めた。肌が生地に触れたときに、「温かい」、「冷たい」と感じる皮膚感覚を、「接触冷温感」と呼ぶ。肌から生地への熱の移動量によって冷温感の感じ方が異なり、それを評価する指標「ｑ ｍａｘ（熱流量ピーク値）」を測定するものである。この数値が高いほど、熱の移動量が大きく、生地に触れた際に涼しさを感じられることになる。
【００３８】
その結果、本実施例の涼感生地のｑｍａｘは、ΔＴ＝１０℃において０．２０１Ｗ／ｃｍ２、ΔＴ＝２０℃において０．４０４Ｗ／ｃｍ２であり、良好な値であった。
【００３９】
（遮熱性の検証実験）
上記の涼感生地と対比生地とを、図２に示す試験装置にセットして、それぞれの生地の裏面における温度を測定することにより、遮熱性を検証した。
【００４０】
図２に示す試験装置は、発泡スチロールで構成した試験台２１と、高さ１ｃｍであり上面側と底面側とが開口した枠状の試料台２２と、試料台の内部に設置された熱電対センサー２５と、熱電対センサー２５の上に配される黒体テープ２６と、写真撮影用のレフランプ２３と、レフランプ２３の支持部２４とを備える。レフランプ２３の光源は白熱電球である。
【００４１】
レフランプ２３と試験台２１の距離を３０ｃｍ、デニム生地と対比生地１との隙間を１．５ｃｍとし、涼感生地と対比生地とをそれぞれ試料台２２に載せた。この状態にて、２０℃、湿度６５％の環境でレフランプ２３を点灯し、１５分間にわたって、熱電対センサー２５でそれぞれの生地の裏面の温度の変化を測定した。
【００４２】
その結果を表１に示す。涼感生地と対比生地１との温度差は、最大で７．３℃（経過時間６分）であった。したがって、涼感生地では、太陽光線を浴びても、生地の裏側の温度上昇が大幅に抑制されることがわかる。
【００４３】
【表１】
2020152039.tif 000003
【００４４】
（放熱性試験）
温度２０℃、相対湿度６５％の試験環境において、涼感生地及び対比生地１それぞれの裏面に発熱体を設置し、試料温度を４０℃まで上昇させた。その後、発熱体を取り外し、１分毎の温度推移を接触温度計にて計測した。
【００４５】
その結果を表２に示す。対比生地１に比べて、涼感生地の放熱性はやや良好であった。
【００４６】
【表２】
2020152039.tif 000004
【００４７】
（紫外線遮蔽率の検証実験）
ＡＳ／ＮＺＳ４３９９：１９９６に準じて涼感生地、対比生地１及び対比生地２それぞれの紫外線遮蔽率を測定した。デニム生地の紫外線遮蔽率は９９．９％であり、ＵＰＦ等級は５０＋（Ｅｘｃｅｌｌｅｎｔ  ｐｒｏｔｅｃｔｉｏｎ）という結果であった。一方、対比生地１のＵＰＦ等級は３０（Ｇｏｏｄ）、対比生地２のＵＰＦ等級は１５（Ｍｉｎｉｍｕｍ）であった。対比生地２は赤外線反射材及び熱伝導向上材を含有する機能性糸から作製された生地であるものの、単体では紫外線の遮蔽効果は低いが、対比生地１及び対比生地２を貼り合わせた構成（涼感生地）とすることで、紫外線の遮蔽効果が高まっていることがわかる。
【００４８】
（吸水性の試験）
ＪＩＳ  Ｌ  １９０７の吸水性試験方法に準じて、涼感生地、対比生地１及び対比生地２の吸水性を測定した。涼感生地の測定結果は７秒であった。また、対比生地１及び対比生地２の測定結果はそれぞれ１９秒及び１秒であり、涼感生地においては、表生地を通過した水を裏生地が素早く吸収していることが示唆され、涼感生地は良好な吸水性を有していた。
【００４９】
（拡散性残留水分率の検証実験）
涼感生地の質量（Ｍ０）を測定した。続いて、０．３ｍＬの水を滴下した涼感生地の重量（Ｍ１）を測定した。そして、涼感生地を吊り下げた状態においた。この状態にて、経過時間毎の涼感生地の重量（Ｍ２）を測定し、拡散性残留水分率を式１によって求めた。なお、上記実験は、２０℃、湿度６５％の環境下にて行った。
拡散性残留水分率（％）＝｛（Ｍ２−Ｍ０）／（Ｍ１−Ｍ０）｝×１００  …（式１）
【００５０】
その結果、６０分後の拡散性残留水分率は、２８．５％であった。
【００５１】
吸水性、及び、拡散性残留水分率の結果から、涼感生地は優れた吸水速乾性を有していることがわかった。夏場等、気温が高い状況下では、通常のデニム生地から作製された被服を着用していると、着衣内で蒸れが生じやすく、その蒸れが不快感を生じさせ、着衣している人に更なる暑苦しさを感じさせる要因となる。しかし、涼感生地においては、優れた吸水速乾性を有しているため、着衣内の蒸れが抑えられ、より涼しさを感じられることになる。
【００５２】
（平均摩擦係数の変動率の検証）
涼感生地、及び、対比生地１の裏面を測定面とし、カトーテック社製の摩擦感テスター（ＫＥＳ−ＳＥ）を使用し、ＫＥＳ（Ｋａｗａｂａｔａ  Ｅｖａｌｕａｔｉｏｎ  Ｓｙｓｔｅｍ）法に準拠して平均摩擦係数の変動率（ＭＭＤ）を測定した。人がものに触れたときに感じる材質感や感触は、風合いやなめらかさとも呼ばれ、これは人の感覚による主観的な評価であり、客観的な判断が困難である。ＭＭＤは、その評価を数値化し客観的にしたものであり、数値が小さいほど、その表面がなめらかであり、風合いがよいと言える。
【００５３】
涼感生地のＭＭＤは０．００４２であり、一方、対比生地１のＭＭＤは０．０５３７であった。涼感生地のＭＭＤは、対比生地に比べて非常に小さい値であった。したがって、涼感生地から作製される衣服を着た人に心地よい着心地を感じさせることになる。
【００５４】
以上、本実施例の涼感生地は、接触冷温感、遮熱性、放熱性、吸水性、拡散性残留水分率、紫外線遮蔽率、平均摩擦係数の変動率のいずれも良好であり、この涼感生地を用いて製作されたジーンズ等の被服を着用すると、より涼しさを感じられることがわかる。
【符号の説明】
【００５５】
１０    涼感生地
１１    表生地
１２    裏生地
１３    接着剤層
【図１】
2020152039.tif 000005
【図２】
2020152039.tif 000006